(57)【要約】【課題】ハロゲンを含まない難燃剤（ＨＦＦＲ）である熱可塑性ポリウレタン（ＴＰＵ）複合体の提供。【解決手段】  ハロゲンを含まないＴＰＵ組成物は、組成物の重量に基づいて、重量％単位で、以下：Ａ．１〜９９重量％のＴＰＵ、Ｂ．１〜５０重量％のトリス（２−ブトキシエチル）ホスフェート（ＴＢＥＰ）、Ｃ．１〜７０重量％の金属水和物、およびＤ．１〜７０重量％の、トリス（２−ブトキシエチル）ホスフェート以外の有機ホスフェートエステルを含む。これらの組成物は、従来の有機ホスフェート難燃剤ＴＰＵ組成物、例えばＴＢＥＰの不存在下でのレゾルシノールビス（ジフェニルホスフェート）（ＲＤＰ）およびビスフェノール−Ａビス（ジフェニルホスフェート）（ＢＰＡＤＰ）に基づく難燃剤に比べて、良好な煙抑制を示す。【選択図】なし【特許請求の範囲】
【請求項１】
ハロゲンを含まないＴＰＵ組成物であって、組成物の重量に基づいて、重量％単位で、
以下：
Ａ．１〜９９重量％の熱可塑性ポリウレタン（ＴＰＵ）、
Ｂ．１〜５０重量％のトリス（２−ブトキシエチル）ホスフェート（ＴＢＥＰ）、
Ｃ．１〜７０重量％の金属水和物、および
Ｄ．１〜７０重量％の、トリス（２−ブトキシエチルホスフェート）以外の有機ホスフ
ェートエステル、
ここですべての構成成分の総パーセンテージが１００重量％である
を含む組成物。
【請求項２】
前記ＴＰＵが、ポリエーテル系およびポリエステル系ポリウレタンの少なくとも１つで
あり、１５〜８０重量％の量で存在する、請求項１に記載の組成物。
【請求項３】
前記金属水和物が、三水酸化アルミニウム（ＡＴＨ）および水酸化マグネシウムの少な
くとも１つであり、１０〜６０重量％の量で存在する、請求項２に記載の組成物。
【請求項４】
前記有機ホスフェートエステルが、レゾルシノールビス（ジフェニルホスフェート）（
ＲＤＰ）およびビスフェノール−Ａビス（ジフェニルホスフェート）（ＢＰＡＤＰ）の少
なくとも１つであり、５〜６０重量％の量で存在する、請求項３に記載の組成物。
【請求項５】
前記ＴＢＥＰが２〜３０重量％の量で存在する、請求項４に記載の組成物。
【請求項６】
アンチドリップ剤、酸化防止剤、ＵＶ安定剤、加工処理助剤および充填剤の少なくとも
１つをさらに含む、請求項５に記載の組成物。
【請求項７】
前記アンチドリップ剤が、トリグリシジルイソシアヌレートであり、０．１〜１０重量
％の量で存在する、請求項６に記載の組成物。
【請求項８】
エチレンビニルアセテート（ＥＶＡ）、ポリエチレン、ポリプロピレン、エチレン−ま
たはプロピレンコポリマーおよびスチレン系ブロックコポリマーの少なくとも１つをさら
に含む、請求項７に記載の組成物。
【請求項９】
請求項１に記載の組成物を含む物品。
【請求項１０】
ワイヤーまたはケーブル被覆の形態の請求項９に記載の物品。
【発明の詳細な説明】
【技術分野】
【０００１】
本発明は、熱可塑性ポリウレタン（ＴＰＵ）複合体に関する。１つの態様において、本
発明は、ハロゲンを含まない難燃剤（ＨＦＦＲ）であるＴＰＵ複合体に関し、一方で別の
態様において、本発明は、ハロゲンを含まない難燃剤であり、トリス（２−ブトキシエチ
ル）ホスフェート（ＴＢＥＰ）またはそのオリゴマー、有機ホスフェートエステルおよび
金属水和物を含むＴＰＵ複合体に関する。
【背景技術】
【０００２】
ＴＰＵエラストマーは広範囲の可撓性を有し得る。それらは、射出成形から押出成形、
そして吹込み成形まで種々広範な方法によって製作できる。それらはまた、透明性、摩耗
耐性、化学および炭化水素耐性、および荷重保持性および張力強度という性能利点を提供
する。従って、それらは、難燃性を必要とする多くの用途をカバーする。
【０００３】
ＴＰＵ組成物に使用される従来の難燃剤は、ハロゲン系、すなわちそれらは臭素、塩素
などを含有する。しかし、環境および安全性に関して絶えず存在する懸念のために、ハロ
ゲンを含まない難燃剤が今も好まれているが、これらがＴＰＵ組成物に関して問題を引き
起こし得る。従来の容易に入手可能なハロゲンを含まない難燃剤、例えば有機ホスフェー
トに基づく難燃剤、例えばレゾルシノールビス（ジフェニルホスフェート）（ＲＤＰ）お
よびビスフェノール−Ａビス（ジフェニルホスフェート）（ＢＰＡＤＰ）は、良好な煙抑
制を示す難燃剤ＴＰＵ組成物を生じない。ＴＰＵ産業において継続して興味深いものは、
良好な煙抑制と難燃性との両方を示すハロゲンを含まないＴＰＵ組成物である。
【発明の概要】
【発明が解決しようとする課題】
【０００４】
１つの実施形態において、本発明は、（Ａ）ＴＰＵ、特にポリエーテルポリウレタン、
（Ｂ）ＴＢＥＰまたはＴＢＥＰのオリゴマー、（Ｃ）金属水和物、および（Ｄ）有機ホス
フェートエステルを含むＨＦＦＲのＴＰＵ組成物である。１つの実施形態において、ＨＦ
ＦＲのＴＰＵ組成物はさらに、１つ以上の添加剤または充填剤、例えばアンチドリップ剤
、例えばトリグリシジルイソシアヌレート（ＴＧＩＣ）、酸化防止剤、ＵＶ安定剤、加工
処理助剤および／または金属酸化物、例えば二酸化チタンを含む。
【０００５】
１つの実施形態において、本発明は、組成物の重量に基づいて、重量％単位で、以下：
Ａ．１〜９９重量％のＴＰＵ、
Ｂ．１〜５０重量％のＴＢＥＰ、
Ｃ．１〜７０重量％の金属水和物、および
Ｄ．１〜７０重量％の有機ホスフェートエステル
を含むＨＦＦＲのＴＰＵ組成物である。
１つの実施形態において、ＨＦＦＲのＴＰＵ組成物はさらに、組成物の重量に基づいて
、重量％単位で、以下：
Ｅ．０．１〜１０重量％アンチドリップ剤、
Ｆ．０．１〜５重量％の添加剤、および
Ｇ．０．１〜１０重量％の充填剤
の１つ以上を含む。
【０００６】
１つの実施形態において、本発明のＨＦＦＲのＴＰＵ組成物は、ワイヤーまたはケーブ
ルのための絶縁物または他の外装製品に、または自動車、建物および建設材料、合成皮革
、電気器具、繊維製品、家具および情報技術デバイスの製造に使用するための種々の部品
または構成成分に製作される。これらの種々の製品は、押出成形、フォーミングおよび成
形を含む１つ以上の完全に異なる方法によって製作できる。
本発明は、以下を含む：
１．組成物の重量に基づいて、重量％単位で、以下：
Ａ．１〜９９重量％の熱可塑性ポリウレタン（ＴＰＵ）、
Ｂ．１〜５０重量％のトリス（２−ブトキシエチル）ホスフェート（ＴＢＥＰ）、
Ｃ．１〜７０重量％の金属水和物、および
Ｄ．１〜７０重量％の、トリス（２−ブトキシエチル）ホスフェート以外の有機ホスフ
ェートエステル、
ここですべての構成成分の総パーセンテージが１００重量％である
を含むハロゲンを含まないＴＰＵ組成物。
２．ＴＰＵが、ポリエーテル系およびポリエステル系ポリウレタンの少なくとも１つで
あり、１５〜８０重量％の量で存在する、項目１の組成物。
３．金属水和物が、三水酸化アルミニウム（ＡＴＨ）および水酸化マグネシウムの少な
くとも１つであり、１０〜６０重量％の量で存在する、項目１または２の組成物。
４．有機ホスフェートエステルが、レゾルシノールビス（ジフェニルホスフェート）（
ＲＤＰ）およびビスフェノール−Ａビス（ジフェニルホスフェート）（ＢＰＡＤＰ）の少
なくとも１つであり、５〜６０重量％の量で存在する、項目１から３のいずれか一項の組
成物。
５．ＴＢＥＰが２〜３０重量％の量で存在する、項目１から４のいずれか一項の組成物
。
６．アンチドリップ剤、酸化防止剤、ＵＶ安定剤、加工処理助剤および充填剤の少なく
とも１つをさらに含む、項目１から５のいずれか一項の組成物。
７．アンチドリップ剤が、トリグリシジルイソシアヌレートであり、０．１〜１０重量
％の量で存在する、項目１から６のいずれか一項の組成物。
８．エチレンビニルアセテート（ＥＶＡ）、ポリエチレン、ポリプロピレン、エチレン
−またはプロピレンコポリマーおよびスチレン系ブロックコポリマーの少なくとも１つを
さらに含む、項目１から７のいずれか一項の組成物。
９．項目１から８のいずれか一項の組成物を含む物品。
１０．ワイヤーまたはケーブル被覆の形態の請求項９の物品。
【発明を実施するための形態】
【０００７】
定義
反対の事項、文脈からの暗示または当分野における慣習を記述しない限り、すべての部
および％は、重量に基づき、すべての試験方法は、本開示の出願日現在で最新のものであ
る。米国特許の実務の目的のために、いずれかの参照された特許、特許出願または刊行物
の内容は、特に定義の開示（本開示に具体的に与えられるいずれかの定義と矛盾しない程
度において）および当分野における一般的な知識に関してそれら全体を参照として組み込
む（またはその等価な米国版も同様に参考として組み込まれる）。
【０００８】
本開示における数値範囲は、おおよその範囲であり、従って特に断らない限り、範囲外
の値を含み得る。数値範囲は、いずれかの下方値からいずれかの上方値までの間に少なく
とも２単位の分離が存在する限り、１単位の増分にて、下方値から上方値までを含んで、
すべての値を含む。例として、組成、物理的または他の特性、例えば分子量、重量パーセ
ンテージなどが１００〜１，０００である場合、すべての個々の値、例えば１００、１０
１、１０２など、およびサブ範囲、例えば１００〜１４４、１５５〜１７０、１９７〜２
００などは明確に列挙される。１未満である値を含有するまたは１より大きい分数（例え
ば１．１、１．５など）を含有する範囲に関して、１単位は、適宜、０．０００１、０．
００１、０．０１または０．１であると考えられる。１０未満の単一の桁数を含有する範
囲に関しては（例えば１〜５）、１単位は、典型的には０．１であると考えられる。これ
らは、具体的に意図されるものの例に過ぎず、列挙される最低値から最高値までのすべて
の可能な数値の組み合わせは、本開示に明確に記述されていると考えられるべきである。
数値範囲は、他の事柄の中でも、組成物中の構成成分の量に関して本開示内で与えられる
。
【０００９】
「ワイヤー」などの用語は、伝導性金属、例えば銅またはアルミニウムの単一ストラン
ド、または光ファイバーの単一ストランドを意味する。
【００１０】
「ケーブル」などの用語は、シャーシ、例えば絶縁被覆または保護外側ジャケット内の
少なくとも１つのワイヤーまたは光ファイバーを意味する。典型的には、ケーブルは、２
つ以上のワイヤーまたは光ファイバーが、典型的には共通する絶縁被覆および／または保
護ジャケットにおいて、共に結合されているものである。シャーシ内側の個々のワイヤー
または繊維は、露出していてもよく、被覆されていてもよく、または絶縁されていてもよ
い。コンビネーションケーブルは、電気ワイヤーおよび光ファイバーの両方を含有しても
よい。ケーブルなどは、低電圧、中電圧および高電圧用途のために設計できる。典型的な
ケーブル設計は、米国特許第５，２４６，７８３号明細書、同第６，４９６，６２９号明
細書、同第６，７１４，７０７号明細書に例示されている。
【００１１】
「組成物」などの用語は、２つ以上の構成成分の混合物またはブレンドを意味する。
【００１２】
用語「ポリマー」（などの用語）は、同じまたは異なるタイプのモノマーを反応（すな
わち重合）させることによって調製される巨大分子化合物である。「ポリマー」は、ホモ
ポリマーおよびインターポリマーを含む。
【００１３】
「インターポリマー」は、少なくとも２つの異なるモノマーの重合によって調製される
ポリマーを意味する。この一般的な用語は、２つの異なるモノマーから調製されるポリマ
ーを言及するために普通に使用されるコポリマー、および２つを超える異なるモノマーか
ら調製されるポリマー、例えばターポリマー、テトラポリマーなどを含む。
【００１４】
「ハロゲンを含まない」などの用語は、本発明の組成物が、ハロゲン含有量がない、ま
たは実質的にないことを意味し、すなわちイオンクロマトグラフィ（ＩＣ）または同様の
分析方法によって測定される場合、２０００ｍｇ／ｋｇ未満のハロゲンを含有することを
意味する。この量未満のハロゲン含有量は、本発明の組成物から製造される多くの製品、
例えばワイヤーまたはケーブル被覆の効力に対して重要でないと考えられる。
【００１５】
熱可塑性ポリウレタン（ＴＰＵ）
本発明の実施に使用される熱可塑性ポリウレタンは、ポリイソシアネート（典型的には
ジ−イソシアネート）、１つ以上のポリマー性ジオールおよび場合により１つ以上の二官
能性鎖伸長剤の反応生成物である。ここで使用されるような「熱可塑性」は、（１）その
元の長さを超えて伸長でき、解放されたときにその元の長さに実質的に戻る能力を有し、
（２）熱に曝された場合に軟化し、室温に冷却された場合に、元の状態に実質的に戻るポ
リマーを記載する。
【００１６】
ＴＰＵは、プレポリマー、疑似プレポリマー、またはワンショット方法によって調製さ
れてもよい。イソシアネートは、ＴＰＵにおいて硬質セグメントを形成し、芳香族、脂肪
族、または脂環式イソシアネートおよび２つ以上のこれらの化合物の組み合わせであって
もよい。ジ−イソシアネート（ＯＣＮ−Ｒ−ＮＣＯ）から誘導される構造単位の１つの非
限定例は、式（Ｉ）によって表される：
【化１】
2014122362.tif 000002
式中、Ｒはアルキレン、シクロアルキレン、またはアリーレン基である。これらのジ−
イソシアネートの代表的な例は、米国特許第４，３８５，１３３号明細書、同第４，５２
２，９７５号明細書、および同第５，１６７，８９９号明細書に記載されている。好適な
ジ−イソシアネートの非限定例としては、４，４’−ジ−イソシアナトジフェニル−ｌ−
メタン、ｐ−フェニレンジ−イソシアネート、１，３−ビス（イソシアナトメチル）−シ
クロヘキサン、１，４−ジ−イソシアナト−シクロヘキサン、ヘキサメチレンジ−イソシ
アネート、１，５−ナフタレンジ−イソシアネート、３，３’−ジメチル−４，４’−ビ
フェニルジ−イソシアネート、４，４’−ジ−イソシアナト−ジシクロヘキシルメタン、
２，４−トルエンジ−イソシアネート、および４，４’−ジ−イソシアナト−ジフェニル
メタンが挙げられる。
【００１７】
ポリマー性ジオールは、得られたＴＰＵにおける軟質セグメントを形成する。ポリマー
性ジオールは、例えば２００〜１０，０００ｇ／モルの範囲の分子量（数平均）を有する
ことができる。１つを超えるポリマー性ジオールが使用できる。好適なポリマー性ジオー
ルの非限定例としては、ポリエーテルジオール（「ポリエーテルＴＰＵ」が得られる）、
ポリエステルジオール（「ポリエステルＴＰＵ」が得られる）、ヒドロキシ末端処理され
たポリカーボネート（「ポリカーボネートＴＰＵ」が得られる）、ヒドロキシ末端処理さ
れたポリブタンジエン、ヒドロキシ末端処理されたポリブタジエン−アクリロニトリルコ
ポリマー、ジアルキルシロキサンおよびアルキレンオキシド、例えばエチレンオキシド、
プロピレンオキシドのヒドロキシ末端処理されたコポリマー、天然油ジオール、およびこ
れらのいずれかの組み合わせが挙げられる。１つ以上の前述のポリマー性ジオールは、ア
ミン末端処理されたポリエーテルおよび／またはアミノ末端処理されたポリブタジエン−
アクリロニトリルコポリマーで混合されてもよい。
【００１８】
二官能性鎖伸長剤は、鎖に２〜１０個（始めと終わりを含む）の炭素原子を有する脂肪
族直鎖および分岐鎖ジオールであることができる。こうしたジオールの例は、エチレング
リコール，１，３−プロパンジオール、１，４−ブタンジオール、１，５−ペンタンジオ
ール、１，６−ヘキサンジオール、ネオペンチルグリコールなど、１，４−シクロヘキサ
ンジメタノール、ヒドロキノンビス−（ヒドロキシエチル）エーテル、シクロヘキシレン
ジオール（１，４−、１，３−、および１，２−異性体）、イソプロピリデンビス（シク
ロヘキサノール）、ジエチレングリコール、ジプロピレングリコール、エタノールアミン
、Ｎ−メチル−ジエタノールアミンなど、およびこれらのいずれかの混合物である。先に
記述されたように、特定の場合には、得られたＴＰＵの熱可塑性が損なわれない程度に、
微量（約２０当量％未満）の二官能性伸長剤が、三官能性伸長剤で置き換えられてもよく
、こうした伸長剤の例は、グリセロール、トリメチロールプロパンなどである。
【００１９】
鎖伸長剤は、特定の反応体構成成分の選択、硬質および軟質セグメントの所望の量、お
よび良好な機械的特性、例えば弾性率および引裂強度を与えるのに十分なインデックスに
よって決定される量でポリウレタンに組み込まれる。ポリウレタン組成物は、例えば２〜
２５、好ましくは３〜２０、より好ましくは４〜１８重量％の鎖伸長剤構成成分を含有で
きる。
【００２０】
場合により、「鎖停止剤」と呼ばれることが多い、少量のモノヒドロキシル官能性また
はモノアミノ官能性化合物が使用されて、分子量を制御してもよい。こうした鎖停止剤の
例は、プロパノール、ブタノール、ペンタノールおよびヘキサノールである。使用される
場合、鎖停止剤は、典型的には、ポリウレタン組成物を導く反応混合物全体の０．１〜２
重量％の微量で存在する。
【００２１】
ポリマー性ジオールとこの伸長剤との当量割合は、ＴＰＵ製品についての所望の硬度に
顕著に依存して変動し得る。概して、当量割合は、約１：１〜約１：２０、好ましくは約
１：２〜約１：１０のそれぞれの範囲内である。同時に、イソシアネート当量と活性水素
含有材料の当量との全体の比は、０．９０：１〜１．１０：１、好ましくは０．９５：１
〜１．０５：１の範囲内である。
【００２２】
１つの実施形態において、ＴＰＵは、ポリエーテル系またはポリエステル系ポリウレタ
ンの少なくとも１つである。ポリエーテル系ポリウレタンに基づくＴＰＵ組成物が好まし
い。
【００２３】
好適なＴＰＵの非限定例としては、Ｌｕｂｒｉｚｏｌ  Ｃｏｒｐｏｒａｔｉｏｎから入
手可能なＰＥＬＬＥＴＨＡＮＥ（登録商標）熱可塑性ポリウレタンエラストマー、ＥＳＴ
ＡＮＥ（登録商標）熱可塑性ポリウレタン、ＴＥＣＯＦＬＥＸ（登録商標）熱可塑性ポリ
ウレタン、ＣＡＲＢＯＴＨＡＮＥ（登録商標）熱可塑性ポリウレタン、ＴＥＣＯＰＨＩＬ
ＩＣ（登録商標）熱可塑性ポリウレタン、ＴＥＣＯＰＬＡＳＴ（登録商標）熱可塑性ポリ
ウレタンおよびＴＥＣＯＴＨＡＮＥ（登録商標）熱可塑性ポリウレタン（すべてＮｏｖｅ
ｏｎから入手可能）、ＢＡＳＦから入手可能なＥＬＡＳＴＯＬＬＡＮ（登録商標）熱可塑
性ポリウレタンおよび他の熱可塑性ポリウレタン、およびＢａｙｅｒ、Ｈｕｎｔｓｍａｎ
、ｔｈｅ  Ｌｕｂｒｉｚｏｌ  ＣｏｒｐｏｒａｔｉｏｎおよびＭｅｒｑｕｉｎｓａから入
手可能な市販の熱可塑性ポリウレタンが挙げられる。
【００２４】
本発明の組成物のＴＰＵ構成成分は、１つ以上の熱可塑性ポリウレタンを含むことがで
き、場合により１つ以上の追加の熱可塑性のハロゲンを含まないポリマーを含み、これら
としては、エチレンビニルアセテート（ＥＶＡ）、ポリエチレン、ポリプロピレン、エチ
レン−またはプロピレンコポリマー、スチレン系ブロックコポリマーなどが挙げられるが
、これらに限定されない。これらの他のポリマーは、組成物のＴＰＵ樹脂相と不連続また
は共連続で分散できる。
【００２５】
存在する場合、他のポリマーは、典型的には、ＴＰＵ構成成分および他のポリマーの合
わせた量に基づいて、０．１〜５０重量％、より典型的には０．１〜１５重量％、さらに
より典型的には０．１〜１０重量％の量で存在する。
【００２６】
ＴＰＵは、典型的には、ハロゲンを含まないＴＰＵ組成物の重量（重量％）の少なくと
も１重量％、より典型的には少なくとも１５重量％、さらにより典型的には少なくとも２
５重量％で含まれる。ＴＰＵは、典型的には、ハロゲンを含まないＴＰＵ組成物の９９重
量％以下、より典型的には８０重量％以下、さらにより典型的に６５重量％以下で含まれ
る。
【００２７】
トリス（２−ブトキシエチル）ホスフェート（ＴＢＥＰ）
ＴＢＥＰは、可撓性および硬質ポリウレタンならびにポリイソシアヌレートフォーム、
不飽和ポリエステル樹脂、ポリビニルクロリド、接着剤、エラストマー、セルロースアセ
テート、ニトロセルロース、エポキシ樹脂および他の樹脂に使用するために既知の市販の
明るい色の、高沸点、不燃性、低粘稠および低酸性の難燃剤添加剤である。ＴＢＥＰは、
単分子としてまたはオリゴマーとして、すなわち少しの繰り返しユニットだけを有するポ
リマー様材料として存在してもよい。オリゴマー形態のＴＢＥＰは、一般に分子あたり２
つ以上のホスフェートおよび／またはホスホネートエステルユニットの平均を有する。
【００２８】
ＴＢＥＰは、典型的には、ハロゲンを含まないＴＰＵ組成物の少なくとも１重量％、よ
り典型的には少なくとも２重量％、さらにより典型的には少なくとも３重量％で含まれる
。ＴＢＥＰは、典型的には、ハロゲンを含まないＴＰＵ組成物の５０重量％以下、より典
型的には３０重量％以下、さらにより典型的には１５重量％以下で含まれる。
【００２９】
金属水和物
本発明の実施に使用するための好適な金属水和物としては、三水酸化アルミニウム（Ａ
ＴＨまたはアルミニウム三水和物としても既知）、および水酸化マグネシウム（二水酸化
マグネシウムとしても既知）が挙げられるが、これらに限定されない。金属水和物は、天
然または合成であってもよく、それらは、単独で、あるいは互いにおよび／または典型的
には少量で他の無機難燃剤、例えば炭酸カルシウム、シリカなどと組み合わせて使用でき
る。
【００３０】
金属水和物は、典型的には、ハロゲンを含まないＴＰＵ組成物の少なくとも１重量％、
より典型的には少なくとも１０重量％、さらにより典型的には少なくとも２０重量％で含
まれる。金属水和物は、典型的には、ハロゲンを含まないＴＰＵ組成物の７０重量％以下
、より典型的には６０重量％以下、さらにより典型的には５５重量％以下で含まれる。
【００３１】
有機ホスフェートエステル
本発明の実施に有用な有機ホスフェートエステルとしては、芳香族および脂肪族ホスフ
ェートエステルおよびそれらのポリマーが挙げられる。脂肪族ホスフェートエステル難燃
剤の例としては、トリメチルホスフェート、トリブチルホスフェート、トリ（２−エチル
ヘキシル）ホスフェート、トリブトキシエチルホスフェート、モノイソデシルホスフェー
トおよび２−アクリロイルオキシエチル酸ホスフェートが挙げられる。芳香族ホスフェー
トエステルの例としては、トリキシレニルホスフェート、トリス（フェニルフェニル）ホ
スフェート、トリナフチルホスフェート、クレジルジフェニルホスフェート、キシレニル
ジフェニルホスフェートおよびジフェニル−２−メタクリロイルオキシエチルホスフェー
トが挙げられる。芳香族ビス（ホスフェートエステル）としては、レゾルシノールビス（
ジフェニルホスフェート）（ＲＤＰ）、レゾルシノールビス（ジキシレニルホスフェート
）、レゾルシノールビス（ジクレジルホスフェート）、ヒドロキノンビス（ジキシレニル
ホスフェート）、ビスフェノール−Ａビス（ジフェニルホスフェート）（ＢＰＡＤＰ）お
よびテトラキス（２，６−ジメチルフェニル）１，３−フェニレンビスホスフェートが挙
げられる。これらのホスフェートエステルは、単独でまたは互いに組み合わせて使用でき
る。好ましい有機ホスフェートエステルとしては、ＲＤＰおよびＢＰＡＤＰが挙げられる
。
【００３２】
有機ホスフェートエステルは、典型的には、ハロゲンを含まないＴＰＵ組成物の少なく
とも１重量％、より典型的には少なくとも５重量％、さらにより典型的には少なくとも１
０重量％で含まれる。有機ホスフェートエステルは、典型的には、ハロゲンを含まないＴ
ＰＵ組成物の７０重量％以下、より典型的には６０重量％以下、さらにより典型的には２
０重量％以下で含まれる。
【００３３】
アンチドリップ剤
１つの実施形態において、本発明のハロゲンを含まないＴＰＵ組成物はさらに、アンチ
ドリップ剤を含む。例としては、これらに限定されないが、１つ以上のトリグリシジルイ
ソシアヌレート、エポキシ化ノボラック樹脂、およびフルオロ系樹脂、例えばポリテトラ
フルオロエチレン、テトラフルオロエチレンおよびヘキサフルオロプロピレンのコポリマ
ー、テトラフルオロエチレンおよびペルフルオロアルキルビニルエーテルのフッ素化炭素
樹脂、ポリビニリデンフルオロライドなどが挙げられる。
【００３４】
存在する場合、アンチドリップ剤は、典型的には、ハロゲンを含まないＴＰＵ組成物の
、少なくとも０．１重量％、より典型的には少なくとも０．２重量％、さらにより典型的
には少なくとも０．４重量％で含まれる。存在する場合、アンチドリップ剤は、典型的に
は、ハロゲンを含まないＴＰＵ組成物の１０重量％以下、より典型的には８重量％以下、
さらにより典型的には５重量％以下で含まれる。
【００３５】
添加剤および充填剤
本発明のハロゲンを含まないＴＰＵ組成物は、場合により、添加剤および／または充填
剤を含有することもできる。代表的な添加剤としては、酸化防止剤、加工処理助剤、着色
剤、紫外線安定剤（ＵＶ吸収剤を含む）、帯電防止剤、核形成剤、スリップ剤、可塑剤、
潤滑剤、粘度制御剤、粘着付与剤、ブロッキング防止剤、界面活性剤、エキステンダー油
、酸スカベンジャー、および金属不活性化剤が挙げられるが、これらに限定されない。存
在する場合、これらの添加剤は、典型的には、従来の様式および従来の量で、例えば組成
物の総重量に基づいて、０．０１重量％以下から１０重量％以上で使用される。
【００３６】
代表的な充填剤としては、種々の金属酸化物、例えば二酸化チタン、金属炭酸塩、例え
ば炭酸マグネシウムおよび炭酸カルシウム、金属スルフィドおよびスルフェート、例えば
モリブデンジスルフィドおよびバリウムスルフェート、金属ボレート、例えばバリウムボ
レート、メタ−バリウムボレート、亜鉛ボレートおよび金属−亜鉛ボレート、金属無水物
、例えばアルミニウム無水物、粘土、例えば珪藻土、カオリンおよびモンモリロナイト、
ハンタイト、セライト、アスベスト、土壌鉱物、およびリトポンが挙げられるが、これら
に限定されない。存在する場合、これらの充填剤は、典型的には、従来の様式および従来
の量で、例えば組成物の重量に基づいて、５重量％以下から５０重量％以上で使用される
。
【００３７】
好適なＵＶ光安定剤としては、ヒンダードアミン光安定剤（ＨＡＬＳ）およびＵＶ光吸
収剤（ＵＶＡ）添加剤が挙げられる。組成物に使用できる代表的なＨＡＬＳとしては、Ｔ
ＩＮＵＶＩＮ  ＸＴ８５０、ＴＩＮＵＶＩＮ６２２、ＴＩＮＵＶＩＮ（登録商標）７７０
、ＴＩＮＵＶＩＮ（登録商標）１４４、ＳＡＮＤＵＶＯＲ（登録商標）ＰＲ−３１および
Ｃｈｉｍａｓｓｏｒｂ１１９ＦＬが挙げられるが、これらに限定されない。ＴＩＮＵＶＩ
Ｎ（登録商標）７７０は、ビス−（２，２，６，６−テトラメチル−４−ピペリジニル）
セバケートであり、約４８０グラム／モルの分子量を有し、Ｃｉｂａ，Ｉｎｃ．（現在は
ＢＡＳＦの一部である）から市販されており、２つの二級アミン基を保持する。ＴＩＮＵ
ＶＩＮ（登録商標）１４４は、ビス−（１，２，２，６，６−ペンタメチル−４−ピペリ
ジニル）−２−ｎ−ブチル−２−（３，５−ジ−ｔｅｒｔ−ブチル−４−ヒドロキシベン
ジル）マロネートは、約６８５グラム／モルの分子量を有し、三級アミンを含有し、Ｃｉ
ｂａからも入手可能である。ＳＡＮＤＵＶＯＲ（登録商標）ＰＲ−３１は、プロパン二酸
、［（４−メトキシフェニル）−メチレン］−ビス−（１，２，２，６，６−ペンタメチ
ル−４−ピペリジニル）エステルであり、約５２９グラム／モルの分子量を有し、三級ア
ミンを含有し、Ｃｌａｒｉａｎｔ  Ｃｈｅｍｉｃａｌｓ（Ｉｎｄｉａ）Ｌｔｄ．から入手
可能である。Ｃｈｉｍａｓｓｏｒｂ１１９ＦＬまたはＣｈｉｍａｓｓｏｒｂ１１９は、１
０重量％の、４−ヒドロキシ−２，２，６，６，−テトラメチル−１−ピペリジンエタノ
ールを有するジメチルスクシネートポリマーおよび９０重量％のＮ，Ｎ’’’−［１，２
−エタンジイルビス［［［４，６−ビス［ブチル（１，２，２，６，６−ペンタメチル−
４−ピペリジニル）アミノ］−１，３，５−トライジン−２−イル］イミノ］−３，１−
プロパンジイル］］ビス［Ｎ’Ｎ’’−ジブチル−Ｎ’Ｎ’’−ビス（１，２，２，６，
６−ペンタメチル−４−ピペリジニル）］−１はＣｉｂａ，Ｉｎｃ．から市販されている
。代表的なＵＶ吸収剤（ＵＶＡ）添加剤としては、ベンゾトリアゾールタイプ、例えばＣ
ｉｂａ，Ｉｎｃ．から市販されているＴｉｎｕｖｉｎ３２６およびＴｉｎｕｖｉｎ３２８
が挙げられる。ＨＡＬとＵＶＡ添加剤のブレンドも有効である。
【００３８】
酸化防止剤の例としては、ヒンダードフェノール、例えばテトラキス［メチレン（３，
５−ジ−ｔｅｒｔ−ブチル−４−ヒドロキシヒドロ−シンナメート）］メタン、ビス［（
β−（３，５−ジｔｅｒｔ−ブチル−４−ヒドロキシベンジル）−メチルカルボキシエチ
ル）］スルフィド、４，４’−チオビス（２−メチル−６−ｔｅｒｔ−ブチルフェノール
）、４，４’−チオビス（２−ｔｅｒｔ−ブチル−５−メチルフェノール）、２，２’−
チオビス（４−メチル−６−ｔｅｒｔ−ブチルフェノール）、およびチオジエチレンビス
（３，５−ジ−ｔｅｒｔ−ブチル−４−ヒドロキシ）ヒドロシンナメート、ホスファイト
およびホスホナイト、例えばトリス（２，４−ジ−ｔｅｒｔ−ブチルフェニル）ホスファ
イトおよびジ−ｔｅｒｔ−ブチルフェニル−ホスホナイト、チオ化合物、例えばジラウリ
ルチオジプロピオネート、ジミリスチルチオジプロピオネート、およびジステアリルチオ
ジプロピオネート、種々のシロキサン、重合された２，２，４−トリメチル−１，２−ジ
ヒドロキノリン、ｎ，ｎ’−ビス（１，４−ジメチルペンチル−ｐ−フェニレンジアミン
）、アルキル化ジフェニルアミン、４，４’−ビス（α，α−ジメチルベンジル）ジフェ
ニルアミン、ジフェニル−ｐ−フェニレンジアミン、混合ジ−アリール−ｐ−フェニレン
ジアミン、および他のヒンダードアミン分解防止剤または安定剤が挙げられるが、これら
に限定されない。酸化防止剤は、組成物の重量に基づいて、例えば０．１〜５重量％の量
で使用できる。
【００３９】
加工処理助剤の例としては、カルボン酸の金属塩、例えばステアリン酸亜鉛またはステ
アリン酸カルシウム、脂肪酸、例えばステアリン酸、オレイン酸、またはエルカ酸、脂肪
族アミド、例えばステアルアミド、オレアミド、エルカアミド、またはＮ，Ｎ’−エチレ
ンビス−ステアルアミド、ポリエチレンワックス、酸化ポリエチレンワックス、エチレン
オキシドポリマー、エチレンオキシドおよびプロピレンオキシドのコポリマー、植物ワッ
クス、石油ワックス、非イオン性界面活性剤、シリコーン液およびポリシロキサンが挙げ
られるが、これらに限定されない。
【００４０】
コンパウンド化／製作
本発明の組成物のコンパウンド化は、当業者に既知の標準手段によって行われることが
できる。コンパウンド化設備の例は、密閉式バッチミキサ、例えばバンバリーまたはボー
リング密閉式ミキサである。あるいは、連続的単一またはツインスクリューミキサが使用
でき、例えばＦａｒｒｅｌ連続ミキサ、ＷｅｒｎｅｒおよびＰｆｌｅｉｄｅｒｅｒツイン
スクリューミキサまたはＢｕｓｓ混錬連続押出成形機がある。利用されるミキサのタイプ
およびミキサの操作条件は、組成物の特性、例えば粘度、体積抵抗および押出成形された
表面平滑性に影響を与える。
【００４１】
難燃剤および任意の添加剤パッケージを有するＴＰＵのコンパウンド化温度は、典型的
には１２０〜２２０℃、より典型的には１６０〜２００℃である。最終組成物の種々の構
成成分は、いずれかの順序で互いにまたは同時に添加でき、コンパウンド化できるが、典
型的にはＴＰＵは、添加剤とコンパウンド化される前に、１つ以上の難燃剤とともにまず
コンパウンド化される。
【００４２】
いくつかの実施形態において、添加剤はプレ混合されたマスターバッチとして添加され
る。こうしたマスターバッチは、添加剤を、別々にまたは共に、少量のＴＰＵまたはＴＰ
Ｕが別の樹脂、例えばポリエチレンまたはポリプロピレンと組み合わせて使用される場合
には、少量の他の樹脂と共に分散させることによって一般的に形成される。マスターバッ
チは、溶融コンパウンド化方法によって都合良く形成される。
【００４３】
製造品
一実施形態において、本発明のハロゲンを含まないＴＰＵ組成物は、ケーブルに被覆と
して、例えばシャーシまたは絶縁層のように、既知の量にて、既知の方法（例えば米国特
許第５，２４６，７８３号明細書および同第４，１４４，２０２号明細書に記載される設
備および方法を用いて）によって適用されることができる。典型的には、ポリマー組成物
は、ケーブルコーティングダイを備えた反応器−押出成形器にて調製され、組成物の構成
成分を配合した後、組成物は、ケーブルがダイを通して引きこまれるときにケーブル上に
押し出される。次いでシャーシは、典型的には、硬化期間に供され、この硬化期間は、周
囲温度から組成物の融点未満までの温度にて、物品が所望の架橋程度に到達するまで行わ
れる。硬化は反応器−押出成形器中で開始され得る。
【００４４】
特に高圧および／または高い湿分条件下、本発明のポリマー組成物から調製できる他の
製造品は、繊維、リボン、シート、テープ、ペレット、チューブ、パイプ、目詰め材、シ
ール、ガスケット、フォーム、履物およびベローが挙げられる。これらの物品は、既知の
設備および技術を用いて製造できる。
【００４５】
本発明のＴＰＵ組成物は、ハロゲン化難燃剤を用いることなく、所望の耐炎性を示すの
で、組成物の燃焼に対する環境および健康上の懸念を取り除く。本発明のＴＰＵ組成物は
また、従来の有機ホスフェート難燃剤ＴＰＵ組成物、例えばＴＢＥＰの不存在下、ＲＤＰ
またはＢＰＡＤＰに基づく組成物に比べて良好な煙抑制を示す。
【００４６】
本発明は、以下の実施例を通してより完全に記載される。特に断らない限り、すべての
部およびパーセンテージは重量による。
【００４７】
具体的な実施形態
材料
これらの実施例に使用されるＴＰＵは、ＰＥＬＬＥＴＨＡＮＥ（登録商標）２１０３−
９０ＡＥおよびＥＳＴＡＮＥ（登録商標）５８２１９の１つであり、両方ともポリエーテ
ル熱可塑性ポリウレタンであり、Ｌｕｂｒｉｚｏｌ  Ａｄｖａｎｃｅｄ  Ｍａｔｅｒｉａ
ｌｓから入手可能である。使用前に、ＴＰＵサンプルを真空下９０℃にて少なくとも４時
間予備乾燥する。ＴＢＥＰは、Ｚｈａｎｇｊｉａｇａｎｇ  Ｓｈｕｎｃｈａｎｇ  Ｃｈｅ
ｍｉｃａｌから得られる。ＦＹＲＯＦＬＥＸ（登録商標）ＲＤＰは、Ｓｕｐｒｅｓｔａか
ら得られる。ＢＰＡＤＰは、Ａｄｅｋａ  Ｐａｌｍａｒｏｌｅから、等級名ＡＤＫＳＴＡ
ＢＦＰ６００として得られ、それを受理したまま使用する。アルミニウム三水和物Ｈ４２
Ｍは、Ｓｈｏｗａ  Ｋａｋｏから得られ、真空下で１００℃で６時間予備乾燥する。
【００４８】
エポキシド当量重量１７６−１８１を有し、Ｔｈｅ  Ｄｏｗ  Ｃｈｅｍｉｃａｌ  Ｃｏ
ｍｐａｎｙから入手可能な、溶媒を含まないエポキシ化ノボラックであるＤＥＮ４３８を
アンチドリップ剤として使用する。ＦａｎｇＲｕｉＤａからのＴＧＩＣおよびＣｉｂａ  
Ｓｐｅｃｉａｌｔｙ  ＣｈｅｍｉｃａｌｓからのＡＤ−００１（スチレン／アクリロニト
リルコポリマー樹脂中のポリテトラフルオロエチレン）は、アンチドリップ剤として使用
する。酸化防止剤は、ＩＲＧＡＮＯＸ（登録商標）１６８および１０１０、ならびにＩＲ
ＧＡＦＯＳ（登録商標）１２６およびＭＤ１０２４（すべてＣｉｂａ  Ｓｐｅｃｉａｌｔ
ｙ  Ｃｈｅｍｉｃａｌｓ製）を含む。ＵＶ安定剤は、同様にＣｉｂａ  Ｓｐｅｃｉａｌｔ
ｙ  ＣｈｅｍｉｃａｌｓからのＴＩＮＵＶＩＮ８６６である。カラーマスターバッチは、
Ｃｌａｒｉａｎｔ製であり、二酸化チタンはＤｕＰｏｎｔからのＲ１０３である。
【００４９】
試験
１．室内模倣ＶＷ−１
模擬ＶＷ−１試験のためのワイヤーストリップは、圧縮成形によって調製される。直径
０．５ｍｍの単一銅伝導体を、各ノッチの中央に置く。ホットプレッサー温度は、１８５
℃に設定される。予備加熱時間は、約３分であり、その後１３ＭＰａの下で２分間加圧す
る。板状試験片を室温まで冷却し、中央に単一銅伝導体を有するストリップ試料（２０３
ｍｍ×２．５ｍｍ×２ｍｍ）に切断する。試料は、少なくとも２４時間、２３℃±２℃お
よび５０±２％相対湿度にて、難燃剤（ＦＲ）の試験前に徐冷する。
【００５０】
模擬ＶＷ−１ＦＲ試験は、ＵＬ−９４チャンバにて行われる。試料は、その底に５０グ
ラム充填を適用することによって長手方向の軸が垂直になるようにクランプにかける。１
つのペーパーフラッグ（２×０．５ｃｍ）をワイヤーの頂部に留める。炎の底部からフラ
ッグの底部（バーナーオラクルの最高点）までの距離は１８ｃｍである。炎は、４５秒間
連続的に適用する。残炎時間（ＡＦＴ）、炭化していないワイヤー長さ（ＵＣＬ）および
炭化していないフラッグ面積のパーセンテージ（炭化されていないフラッグ）を燃焼中お
よび燃焼後に記録する。各サンプルについて４個または５個の試料を試験する。以下の現
象のいずれかは、「不合格」のスコアをもたらす。
１．試料の下の綿が発火した、
２．フラッグが燃え尽きた、
３．炎によるドリップが生じる。
２．コーンカロリメーター試験
【００５１】
この試験は、ＩＳＯ５６６０−２：２００２（ＡＳＴＭＥ−１３５４）に従って、火災
試験技術（ＦＴＴ）からＦＴＴ２０００を用いて行われる。板状試験片（１００ｍｍ×１
００ｍｍ×３．２ｍｍ）を３５ｋＷ／ｍ２の熱流束で試験するために使用する。公称ダク
ト流速は２４ｌ／ｓであった。サンプリング間隔は、２５ｍｍ離して５秒である。
【００５２】
コンパウンド化
表１に報告される組成物は、モデルタイプＲＨＥＯＭＩＸ（登録商標）６００ＯＳを有
するＴｈｅｒｍｏ  Ｓｃｉｅｎｔｉｆｉｃからの実験室用Ｈａａｋｅにて調製する。ドラ
イブシステムは、ＨＡＡＫＥ  ＰＯＬＹＬＡＢ  ＤＲＩＶＥ  ＲＨＥＯＤＲＩＶＥ７であ
る。混合温度は、１７０℃に設定する。
【００５３】
毎分３０回転（ｒｐｍ）のミキサ回転速度（ローラタイプのロータ）にて、ＴＰＵを混
合ボールに添加し、２分間混合して、均質な溶融状態を得る。ＴＢＥＰ、金属水和物、ホ
スフェートエステル、アンチドリップ剤および添加剤を均一に予備混合し、混合ボールに
添加する。供給プロセスは約２分かかり、その後７０ｒｐｍにて５分間混合する。混合後
、複合体を混合ボールから取り出し、周囲温度まで自然に冷却する。
【００５４】
試験組成物
比較例１のＴＰＵ組成物は、有機ホスフェートエステル（ＲＤＰ）および金属水和物を
含み、ＴＢＥＰなしである。比較例２は、金属水和物およびＴＢＥＰを含むが、有機ホス
フェートエステルを有していない。本発明の実施例１および２は、すべての３つの難燃剤
構成成分、すなわち有機ホスフェートエステル、ＴＢＥＰおよび金属水和物を含む。
【表１】
2014122362.tif 000003
【００５５】
本発明の実施例１および２は、ＡＴＨ／ＲＤＰ／ＴＢＥＰ系ＴＰＵ複合体である。結果
は、本発明の実施例１および２の両方が模倣ＶＷ−１試験をロバストに合格することを示
す。加えて、コーンカロリメーター（ＣＣ）試験からの比減光面積（ＳＥＡ）結果はまた
、本発明の実施例１および２は、比較例１（４７８．４ｍ２／ｇ）に比べて相当低いＳＥ
Ａ（それぞれ２９６．９ｍ２／ｇおよび３３６．８ｍ２／ｇ）。本発明の組成物は、ＴＢ
ＥＰを有していない比較配合の場合よりも非常に良好な煙抑制効果を示す。従って結果は
また、ＴＢＥＰの充填量の増大は、ＳＥＡを低下させることを示す。比較例２は、ＲＤＰ
を有していないＡＴＨ／ＴＢＥＰ系ＴＰＵ複合体である。この実施例は非常に低いＳＥＡ
（２４２．４ｍ２／ｇ）を示すが、それはＶＷ−１試験に失格であった。
【００５６】
ツインスクリュー押出成形機コンパウンド化およびケーブル試験
エポキシ化ノボラックは、液体ホスフェート（ＢＰＡＤＰおよび／またはＴＢＥＰ）に
おいて予備混合する。次いで、５０リットルの高速ミキサ中、充填剤（ＡＴＨ，ＴｉＯ２
）および添加剤（アンチドリップ剤、酸化防止剤など）のすべてを添加し、１８００ｒｐ
ｍ下、さらに１分間混合する。次いでプレ混合されたブレンドを次の操作のために取り出
す。
【００５７】
次いで予備混合されたブレンドおよびＴＰＵ樹脂は、１９０℃のバレル温度、４０ｍｍ
のスクリュー直径および３８．６でのＬ／Ｄの下で、約６０ｋｇ／ｈｒの出力でのツイン
スクリューによって押出成形される。最後に、ペレットを得て、１２０℃未満で６時間乾
燥させる。
【００５８】
次いで上記で記載されるような組成物を表２に報告するように試験する。すべての報告
されたデータは、６．８ｍｍの外側直径を有するフルケーブルに基づく。ＴＰＵ化合物は
ジャケット化材料用であり、ここで使用される絶縁層はＴｈｅ  Ｄｏｗ  Ｃｈｅｍｉｃａ
ｌ  Ｃｏｍｐａｎｙから入手可能なＤＦＤＡ１６４８である。特に、煙密度試験をＥＮ５
０２６８−２に従い、この試験に合格することは、煙密度（透明性）が６０％を超えるこ
とを意味する。
【００５９】
比較例３の難燃剤パッケージは、ＢＰＡＤＰおよびＡＴＨを含むが、ＴＢＥＰを有して
いない。本発明の実施例３から５の難燃剤パッケージは、ＢＰＡＤＰ、ＡＴＨおよびＴＢ
ＥＰを含む。
【表２】
2014122362.tif 000004
【００６０】
表２に示されるように、煙密度性能は、２重量％のＴＢＥＰが加えられる場合に改善さ
れる（本発明の実施例３対比較例３）。煙密度性能はさらに、ＴＢＥＰ投与量（本発明の
実施例４および５）の漸増に伴って基準に合格する（＞６０％）ように改善される。しか
し、本発明の実施例５の引張伸びは顕著に低下する。この問題は、ＡＴＨの充填を低下さ
せ、従って、同時にＢＰＡＤＰおよびＴＢＥＰ含有量を調節することによって解決できる
（本発明の実施例５）。従って、本発明の実施例５は、良好な煙密度性能および均衡のと
れた機械特性を示す。難燃剤性能は、表２の配合物すべてについてＶＷ−１に合格する程
度に非常にロバストである。
【００６１】
先行する好ましい実施形態の説明を通して、本発明は特定の詳細により記載されたが、
この詳細は、主に例示の目的のためである。多くの変動および変更が、以下の特許請求の
範囲に記載されるように本発明の趣旨および範囲から逸脱することなく、当業者によって
行われ得る。
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
ハロゲンを含まず、フォームでないＴＰＵ組成物であって、組成物の重量に基づいて、重量％単位で、以下：
Ａ．１〜９９重量％の熱可塑性ポリウレタン（ＴＰＵ）、
Ｂ．１〜５０重量％のトリス（２−ブトキシエチル）ホスフェート（ＴＢＥＰ）、
Ｃ．１〜７０重量％の金属水和物、および
Ｄ．１〜７０重量％の、トリス（２−ブトキシエチルホスフェート）以外の有機ホスフェートエステル、
ここですべての構成成分の総パーセンテージが１００重量％である
を含む組成物。
【請求項２】
前記ＴＰＵが、ポリエーテル系およびポリエステル系ポリウレタンの少なくとも１つであり、１５〜８０重量％の量で存在する、請求項１に記載の組成物。
【請求項３】
前記金属水和物が、三水酸化アルミニウム（ＡＴＨ）および水酸化マグネシウムの少なくとも１つであり、１０〜６０重量％の量で存在する、請求項２に記載の組成物。
【請求項４】
前記有機ホスフェートエステルが、レゾルシノールビス（ジフェニルホスフェート）（ＲＤＰ）およびビスフェノール−Ａビス（ジフェニルホスフェート）（ＢＰＡＤＰ）の少なくとも１つであり、５〜６０重量％の量で存在する、請求項３に記載の組成物。
【請求項５】
前記ＴＢＥＰが２〜３０重量％の量で存在する、請求項４に記載の組成物。
【請求項６】
アンチドリップ剤、酸化防止剤、ＵＶ安定剤、加工処理助剤および充填剤の少なくとも１つをさらに含む、請求項５に記載の組成物。
【請求項７】
前記アンチドリップ剤が、トリグリシジルイソシアヌレートであり、０．１〜１０重量％の量で存在する、請求項６に記載の組成物。
【請求項８】
エチレンビニルアセテート（ＥＶＡ）、ポリエチレン、ポリプロピレン、エチレン−またはプロピレンコポリマーおよびスチレン系ブロックコポリマーの少なくとも１つをさらに含む、請求項７に記載の組成物。
【請求項９】
請求項１に記載の組成物を含む物品。
【手続補正２】
【補正対象書類名】明細書
【補正対象項目名】００６１
【補正方法】変更
【補正の内容】
【００６１】
先行する好ましい実施形態の説明を通して、本発明は特定の詳細により記載されたが、この詳細は、主に例示の目的のためである。多くの変動および変更が、以下の特許請求の範囲に記載されるように本発明の趣旨および範囲から逸脱することなく、当業者によって行われ得る。
上記の開示によって提供される本願発明の具体例として、以下の発明が挙げられる。
[１]  ハロゲンを含まないＴＰＵ組成物であって、組成物の重量に基づいて、重量％単位で、以下：
Ａ．１〜９９重量％の熱可塑性ポリウレタン（ＴＰＵ）、
Ｂ．１〜５０重量％のトリス（２−ブトキシエチル）ホスフェート（ＴＢＥＰ）、
Ｃ．１〜７０重量％の金属水和物、および
Ｄ．１〜７０重量％の、トリス（２−ブトキシエチルホスフェート）以外の有機ホスフェートエステル、
ここですべての構成成分の総パーセンテージが１００重量％である
を含む組成物。
[２]  前記ＴＰＵが、ポリエーテル系およびポリエステル系ポリウレタンの少なくとも１つであり、１５〜８０重量％の量で存在する、[１]に記載の組成物。
[３]  前記金属水和物が、三水酸化アルミニウム（ＡＴＨ）および水酸化マグネシウムの少なくとも１つであり、１０〜６０重量％の量で存在する、[２]に記載の組成物。
[４]  前記有機ホスフェートエステルが、レゾルシノールビス（ジフェニルホスフェート）（ＲＤＰ）およびビスフェノール−Ａビス（ジフェニルホスフェート）（ＢＰＡＤＰ）の少なくとも１つであり、５〜６０重量％の量で存在する、[３]に記載の組成物。
[５]  前記ＴＢＥＰが２〜３０重量％の量で存在する、[４]に記載の組成物。
[６]  アンチドリップ剤、酸化防止剤、ＵＶ安定剤、加工処理助剤および充填剤の少なくとも１つをさらに含む、[５]に記載の組成物。
[７]  前記アンチドリップ剤が、トリグリシジルイソシアヌレートであり、０．１〜１０重量％の量で存在する、[６]に記載の組成物。
[８]  エチレンビニルアセテート（ＥＶＡ）、ポリエチレン、ポリプロピレン、エチレン−またはプロピレンコポリマーおよびスチレン系ブロックコポリマーの少なくとも１つをさらに含む、[７]に記載の組成物。
[９]  [１]に記載の組成物を含む物品。
[１０]  ワイヤーまたはケーブル被覆の形態の[９]に記載の物品。
【外国語明細書】
2014122362000001.pdf